(57)【特許請求の範囲】
【請求項１】
既に使用されて表面に水道水中の微量成分に由来する珪酸スケール汚れの固着した陶磁器製品の防汚処理方法であって、
前記珪酸スケール汚れを除去する前洗浄処理を行って前記陶磁器製品表面に活性な新生面を露出せしめ、しかる後に陶磁器製品表面の水酸基と反応して化学結合する防汚剤を塗布処理して該陶磁器製品表面の水酸基をシールドするとともに、該陶磁器製品表面に防汚剤の膜を形成し、且つ防汚処理に当って水垢染色剤を用いて前記陶磁器製品表面の珪酸スケール汚れを染色し、確認する工程を実施することを特徴とする陶磁器製品の防汚処理方法。
【請求項２】
請求項１に記載の防汚処理方法において、前記前洗浄処理が前記陶磁器製品表面を研磨材で擦るか、酸性弗化アンモニウム又は弗化水素酸を塗布後洗浄して該陶磁器製品表面に固着した前記珪酸スケール汚れを除去する工程を含んでいることを特徴とする陶磁器製品の防汚処理方法。
【請求項３】
請求項２に記載の防汚処理方法において、前記前洗浄処理が、前記珪酸スケール汚れの除去工程に先立って、前記陶磁器製品表面に固着している尿垢汚れを酸性液にて除去する工程を含んでいることを特徴とする陶磁器製品の防汚処理方法。
【請求項４】
請求項１〜３の何れかに記載の防汚処理方法において、前記防汚剤が前記水酸基と反応して化学結合し膜形成する撥水剤であることを特徴とする陶磁器製品の防汚処理方法。
【発明の詳細な説明】
【０００１】
【発明の属する技術分野】
この発明は陶磁器製品の防汚処理方法に関し、詳しくは既に使用された後の表面の汚れた陶磁器製品の防汚処理方法に関する。
【０００２】
【発明の背景】
衛生器としての便器はこれを常に清浄に保つことが望ましく、そこで近年においては工場生産した便器表面を新品の状態で防汚処理し出荷するといったことが行われている。
この防汚処理の方法として陶磁器製便器表面の水酸基を利用し、その水酸基と反応して化学結合する防汚剤を用いて、かかる防汚剤の膜を便器表面に形成するといったことが考えられている。
【０００３】
このようにすれば、便器表面の水酸基をシールドし、その水酸基が水道水中の微量成分と反応して所謂珪酸スケール汚れを生成固着せしめるのを有効に防止できるとともに、防汚剤の膜が便器表面に強固に固着されて剥離せず、耐久寿命が長いといった利点が得られる。
【０００４】
ところで家庭などに既に設置された便器、即ち既に使用された後の便器の場合、表面に尿垢汚れや上記水中微量成分に由来する珪酸スケール汚れが固着しており、従ってこの状態のまま防汚処理しても防汚剤の膜はすぐに剥れてしまう恐れがある。
【０００５】
既に使用された後の便器の場合、例えば図８に示しているように鉢底部の溜水部の溜水面２００の周縁に沿って鉢内表面２０２に顕著な環状の汚れ２０４が発生固着している。
この汚れの発生固着のメカニズムは以下のようなものと考えられている。
【０００６】
鉢内表面２０２の溜水面２００の位置する部分は、溜水面２００の上下変動によって水濡れと乾燥とを繰り返す。
この水の中には珪素，カルシウム，鉄等の成分が微量に含まれており、上記のように鉢内表面２０２が水濡れと乾燥とを繰り返すとその微量成分が鉢内表面２０２に付着し、更に乾湿を繰り返す過程で鉢内表面２０２の水酸基と化学反応を起こして次第に鉢内表面２０２に析出堆積し、所謂珪酸スケールと称される汚れを生成させる。
【０００７】
この珪酸スケール汚れは鉢内表面２０２に化学反応により不可逆的に固着し、通常の清掃作業では洗い落とすことのできない頑固な汚れである。
この珪酸スケールの中には鉄分が取り込まれる場合があり、その鉄分によって黄ばんだ環状の顕著な汚れ２０４が鉢内表面２０２の溜水面２００が位置する部分に発生するのである。
【０００８】
図９はこの汚れの発生固着のメカニズムを模式的に表したもので、(Ａ)(Ｉ)は汚れのもととなる水の中の微量成分が陶磁器表面に付着した状態を、(Ａ)(II)は付着した微量成分が陶磁器表面の水酸基と化学反応を起こして析出固着した状態を、また（Ｂ）はその微量成分によって鉢内表面２０２の、溜水面２００が位置する部分に環状の汚れ２０４が生成した状態をそれぞれ表している。
尚図９（Ｂ）中２００は溜水面であり、２０２は鉢内表面を、また２０６は陶磁器製の鉢を表している。
【０００９】
以上鉢内表面２０２の溜水面２００が位置する部分の環状の汚れ２０４について説明したが、この部分よりも上側の鉢内表面２０２もまた水濡れと乾燥とが繰り返される。
同内表面は使用者が便器を使用する度に洗浄水が流されて水濡れする部分であり、従ってこの部分の内表面もまた水濡れと乾燥とを繰り返すことで、上記と同様のメカニズムで同種の汚れが発生固着する。
また便器においてはその他の部分においても水の付着・乾燥によって大なり小なり珪酸スケール汚れ（水垢）が付着生成する。
【００１０】
既に使用された後の便器の場合、上記珪酸スケール汚れの他にも尿垢汚れが固着する場合があり、この尿垢汚れもまた比較的頑固な汚れであって通常の清掃作業では容易には除去できない汚れである。
【００１１】
而してこのような汚れが付着した便器の場合、その汚れによって便器表面は不活性な状態となっており、従ってこの状態で上記防汚処理を施しても防汚剤は便器表面と有効に化学結合せず、防汚剤の膜を便器表面に良好に形成することができない。
以上便器を例として説明したが、便器周りのタイルや或いは洗面器等の陶磁器製品においても同様の問題が生じ得る。
【００１２】
【課題を解決するための手段】
本願の発明はこのような課題を解決するためになされたものである。
而して請求項１の陶磁器製便器の防汚処理方法は、既に使用されて表面に水道水中の微量成分に由来する珪酸スケール汚れの固着した陶磁器製品の防汚処理方法であって、前記珪酸スケール汚れを除去する前洗浄処理を行って前記陶磁器製品表面に活性な新生面を露出せしめ、しかる後に陶磁器製品表面の水酸基と反応して化学結合する防汚剤を塗布処理して該陶磁器製品表面の水酸基をシールドするとともに、該陶磁器製品表面に防汚剤の膜を形成し、且つ防汚処理に当って水垢染色剤を用いて前記陶磁器製品表面の珪酸スケール汚れを染色し、確認する工程を実施することを特徴とする。
【００１３】
請求項２の防汚処理方法は、請求項１に記載の防汚処理方法において、前記前洗浄処理が前記陶磁器製品表面を研磨材で擦るか、酸性弗化アンモニウム又は弗化水素酸を塗布後洗浄して該陶磁器製品表面に固着した前記珪酸スケール汚れを除去する工程を含んでいることを特徴とする。
【００１４】
請求項３の防汚処理方法は、請求項２に記載の防汚処理方法において、前記前洗浄処理が、前記珪酸スケール汚れの除去工程に先立って、前記陶磁器製品表面に固着している尿垢汚れを酸性液にて除去する工程を含んでいることを特徴とする。
【００１５】
請求項４の防汚処理方法は、請求項１〜３の何れかに記載の防汚処理方法において、前記防汚剤が前記水酸基と反応して化学結合し膜形成する撥水剤であることを特徴とする。
【００１６】
【作用及び発明の効果】
上記のように本発明は、既に使用された後の便器等陶磁器製品に対し珪酸スケール汚れを除去する前洗浄処理を行って陶磁器製品表面に活性な新生面を露出させた上で防汚剤を塗布処理し、これを陶磁器製品表面の活性な新生面の水酸基と反応させて陶磁器製品表面の水酸基をシールドするとともに、陶磁器製品表面に防汚剤の膜を形成し、且つ防汚処理に当って水垢染色剤を用いて前記陶磁器製品表面の珪酸スケール汚れを染色し、確認する工程を実施するもので、本発明によれば既に使用された後の、表面が汚れた状態の陶磁器製品に対しても防汚剤の膜を珪酸スケール汚れによって阻害されることなく目的とする陶磁器製品表面の処理面全面に亘って良好に形成することができる。
【００１７】
而して防汚剤の膜形成後においてはその防汚剤の作用で陶磁器製品表面への珪酸スケール汚れの付着を有効に防止できる。
或いはまたそれら汚れが付着した場合でも簡単にこれを清掃除去することが可能となる。これにより陶磁器製品表面を常に清浄に保つことができるようになる。
【００１８】
尚ここで防汚剤とは陶磁器製品表面の水酸基と反応して化学結合し膜形成するものを意味し、水酸基との反応性を有しないような抗菌剤等は含まない概念である。
【００１９】
本発明においては、この防汚剤として水酸基と反応して化学結合し膜形成する撥水剤を用いることができる（請求項４）。
防汚剤としてこのような撥水剤を用いれば、その撥水剤の撥水効果により陶磁器製品表面への水膜の付着形成を効果的に防止することができ、撥水剤自身による陶磁器製品表面の水酸基のシールド効果と相俟って水膜の形成，乾燥に起因する水中微量成分の析出による汚れを効果的に防止することができる。
【００２０】
またこのような撥水剤の膜を形成することによって、尿垢汚れその他の汚れが付着した場合にも容易にこれを清掃除去することができる。
加えてその撥水剤の膜は化学結合により陶磁器製品表面に強固に固着されているため、撥水剤の膜が陶磁器製品表面から長期に亘って剥れない利点が得られる。
【００２１】
本発明においては上記前洗浄処理として、陶磁器製品表面を研磨材で擦るか、酸性弗化アンモニウム（一水素二弗化アンモニウム）又は弗化水素酸を塗布後洗浄して珪酸スケール汚れを除去する工程を含むことができる（請求項２）。
前述したように珪酸スケール汚れは頑固な汚れであり、簡単には陶磁器製品表面から除去することができない。
本発明者は様々な方法でこの珪酸汚れを除去することを試みたが、最終的にこの珪酸汚れは研磨材又は酸性弗化アンモニウム，弗化水素酸の塗布により初めて良好に陶磁器製品表面から除去でき、尚且つこのとき同時に陶磁器製品表面に活性な表面を露出させ得る知見を得た。
請求項２の処理方法はこのような知見に基づくものである。
【００２２】
本発明ではまた、陶磁器製品表面に尿垢汚れが固着している場合において、上記研磨材等による除去工程に先立って酸性液による尿垢の除去工程を含むことができる（請求項３）。
この酸性液による処理によって陶磁器製品表面に固着している尿垢汚れを溶かして容易にこれを除去することができ、従ってこのような酸性液による尿垢汚れの除去処理を行った上で研磨材等による珪酸スケール汚れの除去処理を行うようにすると、全体として効率的に陶磁器製品表面の尿垢汚れ及び珪酸スケール汚れを除去し得て陶磁器製品表面に新生な活性面を露出させることができる。
尚、本発明は洋風大便器はもとより和風大便器，小便器等各種の便器や洗面器，タイル等の陶磁器製品に対しても適用可能なものである。
【００２３】
【実施例】
次に本発明を陶磁器製の洋風大便器に適用した場合の実施例を図面に基づいて詳しく説明する。
図１において１０は陶磁器製の洋風大便器で、１２はその本体部となる鉢である。
鉢１２の上側、つまり便器１０上端部にはリム１４が環状に形成されている。
【００２４】
リム１４は、内部に洗浄水を通すための通水路１６を有しており、更にその下面３４に沿って所定間隔で多数の射水孔１８を有しており、通水路１６に導かれた洗浄水がそれら多数の射水孔１８から鉢１２の内表面３２に向けて勢い良く噴射され、以って内表面３２が洗浄されるようになっている。
【００２５】
２０は鉢１２の下部の溜水部で、この溜水部２０に続いて、排水経路の一部をなすとともに封水を保持して臭気の逆流を阻止する排水トラップ２２が形成されている。
この排水トラップ２２は、流出脚２４の上部にウェア部（溢れ部）２６を有している。
溜水部２０の底部２５からこのウェア部２６までの高さｈが封水深となる。
従って通常は溜水面２７の位置は、この底部２５から高さｈの位置に位置している。
【００２６】
尚、２８は便器１０の後部上面に載置されて内部に洗浄水を貯える洗浄タンクであり、この洗浄タンク２８に貯えられた洗浄水がリム１４内部の通水路１６へと排出され、続いて多数の射水孔１８から鉢１２の内表面３２に向けて射水される。
【００２７】
本例においては、鉢１２の底部２５近傍にジェット孔２９が設けられている。
このジェット孔２９は、洗浄水を排水トラップ２２に向けて勢い良く噴射する。
【００２８】
本例においては実質的に便器１０の全表面、詳しくは内表面全体及び洗浄タンク２８の載置部を除いた便器１０の上面３８，更に便器１０の外側表面（外周表面）４２全体に釉薬３０の膜が素地３１上に形成されている。
この釉薬３０の膜内部には抗菌剤が分散状に含有されている。即ち釉薬３０の膜形成箇所において便器１０の表面に抗菌処理が施されている。
【００２９】
ここで抗菌剤としては銀又は銀化合物，亜鉛，銅又はそれらの化合物或いはそれらを所定の担体に担持させて成るものその他を用いることができる。
これら抗菌剤を釉薬３０中に含有させておき、その抗菌剤含有の釉薬３０を素地３１の表面に塗布し焼成することで、抗菌剤含有の釉薬３０の膜を素地３１の表面に形成することができる。
【００３０】
本例においては、鉢１２の内表面３２、詳しくは鉢１２の上端から溜水面２７にかけての鉢１２の内表面３２全面に防汚剤としての撥水剤４０の膜が形成されている。
更にこの撥水剤４０の膜は、続いて鉢１２上側のリム１４、即ち便器１０上端部のリム１４の下面３４及び側面３６，更には便器１０の上面３８にも連続して形成されている。
但し洗浄タンク１８の載置部分には撥水剤４０の膜は形成されていない。
但しその部分にも撥水剤４０の膜を形成しておくことが可能である。
【００３１】
鉢１２内表面３２の撥水剤４０の膜は、更に溜水部２０の一部まで延長形成されている。即ち溜水面２７の下側の距離ｄまでの部分にかけても撥水剤４０の膜が形成されている。
ここで距離ｄは、本例では３ｃｍとされている。
但しこの数値は変更することができる。
【００３２】
溜水面２７の水位は、溜水部２０の水の蒸発によって下がったり上がったりする。
但しその上下の変動幅には限度があり、本例ではその変動の限度に応じて距離ｄが定められている。
即ち溜水面２７が最も下がったときにおいても撥水剤４０の膜の下端が、その溜水面２７と同等若しくはその下側に位置するように距離ｄが定められている。
【００３３】
本例において、撥水剤４０は末端にフッ化炭素基（−Ｃ−Ｆ基）を有し、また反対側の末端に便器１０の陶磁器表面の水酸基（この例では釉薬３０の層表面の水酸基）と化学反応性を有する化学反応基、例えば−ＳｉＯＨ基，−ＳｉＣｌ基等を有するものが用いられている。
【００３４】
この撥水剤４０は便器１０の表面に塗布処理されることによって表面の水酸基と反応して化学結合し、その表面に撥水剤４０の膜を形成している。
そしてこの撥水剤の４０の膜形成によって、その撥水剤４０の膜形成部分において便器１０の表面の水酸基はシールドされた状態となっている。
またその化学反応に基づいて撥水剤４０の膜は便器１０の表面に強固に固着された状態となっている。
【００３５】
このような撥水剤４０として、下記（イ）で示すパーフロロアルキル基含有有機珪素化合物
【化１】
0003634181.tif 000002
と、下記（ロ）で示す加水分解性基含有メチルポリシロキサン化合物
【化２】
0003634181.tif 000003
とを水と親水性溶媒とともに混合して共加水分解させたＡ液と、
下記（ハ）で示すオルガノポリシロキサン化合物
【化３】
0003634181.tif 000004
と強酸を混合したＢ液とを混ぜ合わせて得たものを例示することができる。
【００３６】
尚この撥水剤４０は特開平８−２０９１１８に開示された公知のもので、詳細な説明は省略する。
勿論本発明では陶磁器表面の水酸基と化学反応性を有する他の撥水剤を用いることもできる。
【００３７】
尚ここでは外側表面４２については撥水剤４０を非塗布としており、釉薬３０の膜に含有させた抗菌剤をそのまま外部に露出させた状態としている。
【００３８】
この撥水剤４０の膜を形成した本例の洋風大便器１０の場合、その膜の作用で珪酸スケール汚れを有効に防止することができる。
撥水剤４０の膜が便器１０の表面の水酸基と反応してその表面に固着されているとともに、その撥水剤４０の膜が便器１０の表面の水酸基をシールドしているため、その水酸基と水道水中の微量成分との反応が阻止され、珪酸スケール汚れを発生させないのである。
【００３９】
因みに図２はこれを模式的に表したものである。
同図に示しているように便器表面（この例では釉薬３０表面）に防汚剤としての撥水剤４０の膜が形成されることによって、水中の微量成分４６がその撥水剤４０の膜によって便器表面の水酸基と反応するのが阻止され、従ってそれら微量成分４６の析出堆積に起因する珪酸スケール汚れが便器表面に固着するのが良好に防止されるのである。
【００４０】
次に、既に使用されて表面に尿垢汚れ，珪酸スケール汚れの付着した洋風大便器１０に対し、それら汚れを取り除いて新生面を露出させた上、撥水剤４０を塗布処理する本例の処理方法の手順について図３〜図５に基づき以下に具体的に説明する。
【００４１】
先ず便座を取り外すなど事前準備を行い（工程Ｋ１０）、これに続いて塗布処理面に染色剤を噴霧して珪酸スケール汚れ（水垢汚れ）を確認する（工程Ｋ１２）。
その後に塗布処理面に酸性液例えば塩酸水溶液を噴霧し、所定時間例えば５〜１０分程度放置する（工程Ｋ１４，Ｋ１６）。
【００４２】
この処理工程で便器表面即ち塗布処理表面に固着していたカルシウム系汚れである尿垢汚れＰ（図５(Ｉ)参照）が塩酸水溶液中に溶解し、便器表面から離脱する。
その後において濡れ雑巾等で尿垢等の拭取りを行うか、又は研磨剤混入ナイロン（商品名  タイネックス  デュポン社製）で作成されたブラシを使用して便器を磨く（工程Ｋ１８）ことで、便器表面から尿垢を取り除くことができる。
【００４３】
以上の処理を終えたら、次に便器表面に固着している珪酸スケール汚れ(水垢汚れ)Ｑ（図５(Ｉ)，(II)参照）の除去のための処理を行う。
この珪酸スケール汚れＱは、図５に示しているように便器表面の水酸基と反応して化学結合により便器表面に強固に固着されており、通常の清掃作業ではこれを取り除くことができない。
【００４４】
そこで本例の方法では研磨材で便器表面、詳しくは撥水剤４０を塗布処理すべき部分の表面を擦ってその珪酸スケール汚れＱを取り除く。
このとき先ず研磨粉にて塗布処理面を擦り、続いて耐水ペーパー＃１０００を用いて同じく塗布処理面を磨くと、より効果的に珪酸スケール汚れＱを除去することができる（工程Ｋ２０，Ｋ２２）。
【００４５】
この処理によって図５(III)に示しているように塗布処理面（便器表面）に固着していた珪酸スケール汚れＱが取り除かれ、便器表面に活性な新生面が現れる。
即ち今まで珪酸スケール汚れＱや尿垢汚れＰ等によってシールドされていた陶磁器表面の水酸基が反応活性を有する水酸基として復活する。
【００４６】
但しこの状態は直接肉眼で目視，確認することは難しい。
そこで本例では溜水部２０のブラシ磨き（このとき上記研磨剤混入ナイロンで作成したブラシを使用することができる）に続いて再び水垢染色剤を用いて汚れが除去されたかどうかを確認し、続いてその水垢染色剤を洗い流した後に更に洗浄水を用いて洗浄操作し、続いて塗布処理面を濡れ雑巾等で拭き取った後に、更に乾いた雑巾等で拭取りを行う（工程Ｋ２４，Ｋ２６，Ｋ２８，Ｋ３０，Ｋ３２）。
【００４７】
その後に続いて溜水部２０の封水の抜取りを行った後、塗布処理面をドライヤー等で乾燥させ、その後有機溶剤例えばエタノールで塗布処理面を拭き取って有機汚れを除去し、更に続いてドライヤー等で乾燥させてその有機溶剤を飛ばす（工程Ｋ３４，Ｋ３６，Ｋ３８，Ｋ４０）。
【００４８】
以上で撥水剤４０を塗布するための準備が完了し、そこで続いて撥水剤４０の塗布処理を実行する。
具体的には、先ず撥水剤４０の液を混合調整し（工程Ｋ４２）、そしてこれを不織布等に染み込ませて便器表面、即ち塗布処理面に塗り付ける（工程Ｋ４４）。
その後に所定時間例えば１０〜１５分程度放置して、塗布処理面に塗り付けた撥水剤４０を硬化反応させる（工程Ｋ４６）。
【００４９】
ここにおいて図５（IV）に示しているように撥水剤４０が陶磁器表面（塗布処理面）の水酸基と反応して化学結合し、撥水剤４０の膜を塗布処理面全面に亘って形成する。
その後に表面に残った撥水剤４０をティッシュペーパー等で拭き取り、ここにおいて撥水剤４０の塗布処理が完了する（工程Ｋ４８）。
【００５０】
以上のようにして行った撥水剤４０の塗布処理の効果を確認するための試験を以下のようにして行った（図６参照）。
即ち、先ず新品状態の洋風大便器１０に対して人工的に水垢（珪酸スケール汚れ）付着処理を行い、その後に研磨材による研磨処理、即ち研磨粉と耐水ペーパーによる塗布処理面の擦り処理を行い、その後に上記手順に従って撥水剤４０の塗布処理を行った（試験No.1）。
【００５１】
また比較のために上記のような研磨材による研磨処理を行わないものについても撥水剤４０の塗布処理を行った（試験No.2）。
そしてそれら研磨材による研磨処理を行ったものと、研磨材による研磨処理を行わずに直接撥水剤４０の塗布処理をしたものについて再び人工水垢付着処理を行った。
尚このとき併せて比較のために撥水剤４０の塗布処理を行わなかったものについても同様にして人工水垢付着処理を行った（試験No.3）。
【００５２】
この結果、研磨材による研磨処理を行った後に撥水剤４０の塗布処理を行ったものについては、その後に人工水垢付着処理を行っても水垢は再付着しなかったが、研磨材による研磨処理を行わないで直接撥水剤４０の塗布処理を行ったもの及び研磨材による研磨処理及び撥水剤４０の塗布処理の何れをも行わなかったものについては水垢が再付着した。
【００５３】
尚、人工水垢付着処理は７０℃に保った２００ｐｐｍ珪酸ナトリウム溶液に塗布処理部分を３時間浸漬することにより行った。
また研磨紛はアルミナ研磨材を主成分とするものを用い、耐水ペーパーは＃１０００を使用した。
【００５４】
次に上記のようにして形成した撥水剤４０の膜がどの程度耐久性を有するものであるかの確認試験を行った。図７はその結果を表している。但しこの確認試験は以下のようにして行った。
即ち、便器表面の全く同じ箇所をブラシで擦り、これに伴って撥水剤４０の塗布処理を行った便器表面の撥水性（接触角）の変化の程度を調べた。
【００５５】
例えば１回の掃除毎に便器表面を１０回擦ると仮定し、また掃除を１週間に４回行うと仮定する。この場合約１年５０週で便器表面の同一箇所をブラシで２０００回擦ることになる。
従ってブラシの擦り回数５０００回は２年半に相当し、また１００００回は５年に相当すると見積ることができる。
【００５６】
その間便器表面の撥水性がどのように変化するかを見ると、上記手順に従って撥水剤４０の塗布処理を行った本発明例の場合には撥水性が殆ど低下せず、撥水剤４０の膜が高耐久性を有しているのに対し、尿垢汚れ及び珪酸スケール汚れを除去するための前洗浄処理を行わないで直接撥水剤４０の塗布処理を行った比較例の場合、短い期間で撥水性が大幅に低下してしまうことが分る。
【００５７】
以上本発明の実施例を詳述したがこれはあくまで一例示である。
例えば上記実施例では珪酸スケール汚れを除去するために研磨材を用いているが、酸性弗化アンモニウム又は弗化水素酸を便器表面等の陶磁器製品表面に塗布した後洗浄して珪酸スケール汚れを除去することも可能である。
また上記洋風大便器１０はあくまで本発明の一例であって、本発明はその他の形態の洋風大便器或いは小便器や和風大便器にも適用可能であるし、また抗菌処理を施していない通常便器への適用も可能である。また上記例示した塗布パターンはあくまで一例を示したに過ぎないものであって、他の各種パターンで撥水剤の塗布処理及びそのための前洗浄処理を行うことも可能であるし、撥水剤等の防汚剤の膜を便器の底まで形成することも勿論可能であるなど、本発明はその主旨を逸脱しない範囲において種々変更を加えた態様で実施可能である。
【図面の簡単な説明】
【図１】本発明の一実施例方法に従って便器表面に撥水剤の塗布処理を行った状態を示す図である。
【図２】図１の撥水剤の膜とその周辺の状態を模式的に拡大して示した図である。
【図３】本発明の一実施例方法の手順の説明図である。
【図４】図３に続く手順の説明図である。
【図５】同実施例方法の作用説明図である。
【図６】同実施例方法の効果を確認するために行った試験とその結果を表す図である。
【図７】図６とは別の確認試験の結果を表す図である。
【図８】既に使用した後の便器表面に付着している汚れを表した図である。
【図９】図８の汚れの発生メカニズムを模式的に表した図である。
【符号の説明】
１０  便器
４０  撥水剤
４６  微量成分
Ｐ   尿垢汚れ
Ｑ   珪酸スケール汚れ（水垢汚れ）
【図１】
0003634181.tif 000005
【図２】
0003634181.tif 000006
【図３】
0003634181.tif 000007
【図４】
0003634181.tif 000008
【図５】
0003634181.tif 000009
【図６】
0003634181.tif 000010
【図７】
0003634181.tif 000011
【図８】
0003634181.tif 000012
【図９】
0003634181.tif 000013